(57)【特許請求の範囲】
【請求項１】
塩素含有樹脂１００重量部に、
（ａ）成分  有機錫マレエート系化合物の少なくとも１種を０．１〜１０重量部
及び
（ｂ）成分  ４，４’−イソプロピリデンジシクロヘキサノール若しくは４，４’−イソプロピリデンジシクロヘキサノールの脂肪族カルボン酸エステルの少なくとも１種を０．０１〜５重量部
を併用添加してなる塩素含有樹脂組成物であって、
前記４，４’−イソプロピリデンジシクロヘキサノールの脂肪族カルボン酸エステルが、式（２）
【化１】
0004627873.tif 000025
〔式（２）中、−ＯＣＯＲ3 は炭素数２〜１８の脂肪族モノカルボン酸の酸残基を示す。〕
で示される４，４’−イソプロピリデンジシクロヘキサノールの脂肪族モノカルボン酸エステル、及び式（３）
【化２】
0004627873.tif 000026
〔式（３）中、−ＯＣＯＹＣＯＯ−は炭素数２〜６の脂肪族ジカルボン酸の酸残基を示す。〕
で示される４，４’−イソプロピリデンジシクロヘキサノールの脂肪族ジカルボン酸エステルからなる群から選択される少なくとも１種である、塩素含有樹脂組成物。
【発明の詳細な説明】
【０００１】
【発明の属する技術分野】
本発明は、塩素含有樹脂に有機錫マレエート系化合物及び４，４’−イソプロピリデンジシクロヘキサノール若しくは４，４’−イソプロピリデンジシクロヘキサノールの脂肪族カルボン酸エステルを併用添加してなる塩素含有樹脂組成物に関するものであり、塩素含有樹脂に対して耐温水白化性が要求される分野に広く利用できる。
【０００２】
【従来の技術】
塩素含有樹脂は、安価で、透明性、加工成形性に優れているため、透明性を要求されるフィルム、シート、ボトル等の製品に使用されている。塩素含有樹脂は成形する際、成形時の熱により着色する欠点があり、これを防止するため熱安定化剤として通常、有機錫マレエート系化合物が使用されている。しかし、塩素含有樹脂に有機錫マレエート系化合物を使用した製品は、耐温水白化性が劣るため熱水に浸したり、湿度の高い場所で使用すると、白濁し、商品価値が著しく低下する問題がある。
【０００３】
この耐温水白化性を向上させる技術として、次の方法が既に開示されている。
（１）ポリ塩化ビニル樹脂１００重量部にＣｌ-イオン含有率が１００ｐｐｍ以下のＭＢＳ樹脂３〜２０重量部、含硫黄錫系安定剤１〜５重量部及びエチレンビス脂肪酸アマイド０．１〜１重量部を添加する方法（特開昭６０−１５５２３７号）により、該樹脂の耐温水白化性を向上させる技術。当該技術は、ポリ塩化ビニル樹脂にＭＢＳ樹脂、含硫黄錫系安定剤及びエチレンビス脂肪酸アマイドを添加する方法であり、塩素含有樹脂に有機錫マレエート系化合物及び４，４’−イソプロピリデンジシクロヘキサノール若しくは４，４’−イソプロピリデンジシクロヘキサノールの脂肪族カルボン酸エステルを併用添加する本発明とは全く異なるものである。また、当該技術には、本発明に用いられる４，４’−イソプロピリデンジシクロヘキサノール若しくは４，４’−イソプロピリデンジシクロヘキサノールの脂肪族カルボン酸エステルについての記載や示唆はない。
（２）脂肪酸系乳化剤を主乳化剤として含有し、かつ全アルカリ金属含有量が５００ｐｐｍ以下のペースト用塩化ビニル系樹脂１００重量部に対して、ハイドロタルサイト類を０．１〜５．０重量部及び液状複合安定剤又は有機スズ系安定剤を０．１〜５．０重量部の割合で添加する方法（特開昭６２−４３４４７号）により、該樹脂の吸水白化性を向上させる技術。当該技術は、塩化ビニル系樹脂にハイドロタルサイト類及び液状複合安定剤又は有機スズ系安定剤を添加するものであり、有機スズ系安定剤として、ジブチルスズジラウレート、ジブチルスズマレート、ジブチルスズメルカプチド等の記載はあるが、本発明に用いられる４，４’−イソプロピリデンジシクロヘキサノール若しくは４，４’−イソプロピリデンジシクロヘキサノールの脂肪族カルボン酸エステルについての記載や示唆はない。
【０００４】
【発明が解決しようとする課題】
塩素含有樹脂の耐温水白化性を向上させるに際し、特開昭６０−１５５２３７号に記載されている含硫黄錫系安定剤を添加する方法では、含硫黄錫系安定剤に起因するメルカプト臭がする事から使用される分野に制限がある。また、特開昭６２−４３４４７号に記載されているジブチルスズマレートのような有機錫マレエート系化合物を添加する方法は、臭気の嫌われる分野での使用に制限は少ないものの、耐温水白化性が著しく劣るため、有機錫マレエート系化合物を含有する塩素含有樹脂組成物の耐温水白化性を向上させる添加剤の開発が待たれていた。
【０００５】
【課題を解決するための手段】
本発明者等は、かかる観点から有機錫マレエート系化合物を含有する塩素含有樹脂組成物の耐温水白化性を向上させる添加剤につき鋭意研究を重ねた結果、
塩素含有樹脂１００重量部に、
（ａ）成分  有機錫マレエート系化合物の少なくとも１種を０．１〜１０重量部及び
（ｂ）成分  ４，４’−イソプロピリデンジシクロヘキサノール若しくは４，４’−イソプロピリデンジシクロヘキサノールの脂肪族カルボン酸エステルの少なくとも１種を０．０１〜５重量部
を併用添加してなる塩素含有樹脂組成物は、耐温水白化性が著しく優れることを見出し、本発明を完成した。
【０００６】
本発明で用いられる塩素含有樹脂としては、ポリ塩化ビニル、塩素化ポリ塩化ビニル、塩素化ポリエチレン等のホモポリマー、塩化ビニルに共重合可能な不飽和結合を有するモノマーと塩化ビニルとのコポリマー、ポリ塩化ビニルにグラフト重合可能な不飽和結合を有するモノマーとポリ塩化ビニルとのグラフトポリマー、塩化ビニルにグラフト重合可能なポリマーと塩化ビニルとのグラフトポリマー及びこれらの混合物を挙げることができる。
【０００７】
塩化ビニルとの共重合、若しくはポリ塩化ビニルとのグラフト重合可能な不飽和結合を有するモノマ−としては、エチレン、プロピレン等のオレフィン類、塩化ビニリデン、フッ化ビニル等の塩化ビニルを除くハロゲン化オレフィン類、酢酸ビニル、ラウリン酸ビニル等のビニルエステル類、２−エチルヘキシルビニルエーテル、ドデシルビニルエーテル等のアルキルビニルエーテル類、アクリル酸、アクリル酸メチル、アクリル酸エチル等のアクリル酸又はそのエステル類、メタクリル酸、メタクリル酸メチル、メタクリル酸−２−エチルヘキシル等のメタクリル酸又はそのエステル類、マレイン酸又はそのエステル類、アクリロニトリル等のアクリル誘導体、Ｎ−ｔ−ブチルマレイミド、Ｎ−シクロヘキシルマレイミド等のＮ−置換マレイミド類、無水マレイン酸、スチレン等を挙げることができ、これらは単独又は２種以上の組み合わせで用いることができる。
【０００８】
塩化ビニルにグラフト重合可能なポリマーとしては、エチレン−酢酸ビニルコポリマー、エチレン−アクリル酸エチルコポリマー、塩素化ポリエチレン、ポリウレタン、ブタジエン−スチレン−メチルメタクリレート三元コポリマー、ブタジエン−アクリロニトリル−（α−メチル）スチレン三元コポリマー、ポリブチルアクリレート、ブチルゴム、ポリスチレン、スチレン−ブタジエンコポリマー、エチレン−酢酸ビニル−一酸化炭素三元コポリマー、アクリルゴム等を挙げることができる。
【０００９】
これらの塩素含有樹脂の具体例としては、ポリ塩化ビニル、塩素化ポリ塩化ビニル、塩素化ポリエチレン、塩化ビニル−エチレンコポリマー、塩化ビニル−プロピレンコポリマー、塩化ビニル−イソプレンコポリマー、塩化ビニル−イソブチレンコポリマー、塩化ビニル−塩化ビニリデンコポリマー、塩化ビニル−塩素化プロピレンコポリマー、塩化ビニル−酢酸ビニルコポリマー、塩化ビニル−アクリル酸エステルコポリマー、塩化ビニル−メタクリル酸エステルコポリマー、塩化ビニル−マレイン酸エステルコポリマー、塩化ビニル−アクリロニトリルコポリマー、塩化ビニル−Ｎ−置換マレイミドコポリマー、塩化ビニル−スチレンコポリマー、塩化ビニル−エチレン−酢酸ビニル三元コポリマー、塩化ビニル−塩化ビニリデン−酢酸ビニル三元コポリマー、塩化ビニル−スチレン−無水マレイン酸三元コポリマー、塩化ビニル−スチレン−アクリロニトリル三元コポリマー、塩化ビニルとエチレン−酢酸ビニルコポリマーとのグラフトポリマー、塩化ビニル−アクリルゴムグラフトポリマー、塩化ビニル−ポリウレタングラフトポリマー等の塩化ビニル系ポリマーを挙げることができ、又、これらの塩化ビニル系ポリマーとポリエチレンとの混合物、ポリプロピレンとの混合物、ポリブテンとの混合物、ポリ−３−メチルブテン等のα−オレフィンポリマーとの混合物、エチレン−酢酸ビニルコポリマーとの混合物、エチレン−プロピレンコポリマーとの混合物、ポリスチレンとの混合物、アクリル樹脂との混合物、スチレンと他のモノマー（例えば、ブタジエン、アクリロニトリル、無水マレイン酸等）のコポリマーとの混合物、アクリロニトリル−ブタジエン−スチレン三元コポリマーとの混合物、アクリル酸エステル−ブタジエン−スチレン三元コポリマーとの混合物及びメタクリル酸エステル−ブタジエン−スチレン三元コポリマーとの混合物等を挙げることができる。
【００１０】
これらの塩素含有樹脂は、懸濁重合、乳化重合及び溶液重合等のいずれの方法によって製造されたものも使用することができる。
【００１１】
本発明で用いられる（ａ）成分の有機錫マレエート系化合物としては、有機錫マレイン酸エステル塩又は有機錫マレイン酸塩及びこれらのポリマーを挙げることができる。
【００１２】
有機錫マレイン酸エステル塩は、
式（１）
【００１３】
【化１】
0004627873.tif 000002
【００１４】
〔式（１）中、Ｒ1 は炭素数１〜１２のアルキル基を示し、Ｒ2 は炭素数１〜２２のアルキル基、炭素数２〜２２のアルケニル基、炭素数７〜１６のアラルキル基、炭素数６〜１５のシクロアルキル基、炭素数３〜２２のアルコキシアルキル基、炭素数２〜２２のヒドロキシアルキル基又は炭素数３〜２２のヒドロキシアルケニル基を示し、Ｘは酸素原子又は−ＯＣＯＣＨ＝ＣＨＣＯＯ−を示し、ｍは０又は１の整数を示す。〕
で示される。
【００１５】
Ｒ1 は炭素数１〜１２のアルキル基であり、該アルキル基の具体例としては、メチル、エチル、プロピル、ブチル、ヘキシル、オクチル及びドデシル等を挙げることができ、好ましい基としては、メチル、ブチル及びオクチルを挙げることができる。
【００１６】
Ｒ2 は炭素数１〜２２のアルキル基、炭素数２〜２２のアルケニル基、炭素数７〜１６のアラルキル基、炭素数６〜１５のシクロアルキル基、炭素数３〜２２のアルコキシアルキル基、炭素数２〜２２のヒドロキシアルキル基又は炭素数３〜２２のヒドロキシアルケニル基である。
【００１７】
炭素数１〜２２のアルキル基の具体例としては、メチル、エチル、プロピル、イソプロピル、ブチル、アミル、ヘキシル、ヘプチル、オクチル、イソオクチル、２−エチルヘキシル、ノニル、デシル、ウンデシル、ドデシル、トリデシル、ヘプタデシル、オクタデシル、ヘンエイコシル及びドコシル等を挙げることができ、好ましくは炭素数１〜１３のアルキル基であり、その例としては、メチル、エチル、プロピル、ブチル、ヘキシル、ヘプチル、オクチル、イソオクチル、２−エチルヘキシル、ノニル、デシル、ドデシル及びトリデシルを挙げることができる。
【００１８】
炭素数２〜２２のアルケニル基の具体例としては、ビニル、アリル、イソプロペニル、ブテニル、ヘプテニル、オクテニル、デセニル、ドデセニル、ペンタデセニル、ヘプタデセニル、オレイル、ヘンエイコセニル及びドコセニル等を挙げることができ、好ましい基としては、オレイルを挙げることができる。
【００１９】
炭素数７〜１６のアラルキル基の具体例としては、ベンジル、メチルベンジル、イソプロピルベンジル、ブチルベンジル、ヘキシルベンジル、オクチルベンジル及びノニルベンジル等を挙げることができ、好ましい基としては、ベンジルを挙げることができる。
【００２０】
炭素数６〜１５のシクロアルキル基の具体例としては、シクロヘキシル、メチルシクロヘキシル、ジメチルシクロヘキシル、エチルシクロヘキシル、ブチルシクロヘキシル、オクチルシクロヘキシル及びノニルシクロヘキシル等を挙げることができ、好ましい基としては、シクロヘキシルを挙げることができる。
【００２１】
炭素数３〜２２のアルコキシアルキル基の具体例としては、メトキシエチル、エトキシエチル、メトキシブチル、エトキシブチル、ブトキシエチル、ブトキシオクチル、ブトキシデシル、ブトキシヘプタデシル及びブトキシオクタデシル等を挙げることができ、好ましい基としては、メトキシブチルを挙げることができる。
【００２２】
炭素数２〜２２のヒドロキシアルキル基の具体例としては、ヒドロキシエチル、ヒドロキシプロピル、ヒドロキシブチル、ヒドロキシヘキシル、ヒドロキシオクチル、ヒドロキシノニル、ヒドロキシデシル、ヒドロキシドデシル、ヒドロキシトリデシル、ヒドロキシヘプタデシル、ヒドロキシオクタデシル、ヒドロキシヘンエイコシル及びヒドロキシドコシル等を挙げることができる。
【００２３】
炭素数３〜２２のヒドロキシアルケニル基の具体例としては、ヒドロキシプロペニル、ヒドロキシブテニル、ヒドロキシヘプテニル、ヒドロキシオクテニル、ヒドロキシデセニル、ヒドロキシドデセニル、ヒドロキシペンタデセニル、ヒドロキシヘプタデセニル、ヒドロキシオクタデセニル、ヒドロキシヘンエイコセニル及びヒドロキシドコセニル等を挙げることができる。
【００２４】
式（１）で示される有機錫マレイン酸エステル塩の具体例としては、ジメチル錫ビス（メチルマレエート）、ジメチル錫ビス（エチルマレエート）、ジメチル錫ビス（プロピルマレエート）、ジメチル錫ビス（イソプロピルマレエート）、ジメチル錫ビス（ブチルマレエート）、ジメチル錫ビス（アミルマレエート）、ジメチル錫ビス（ヘキシルマレエート）、ジメチル錫ビス（ヘプチルマレエート）、ジメチル錫ビス（オクチルマレエート）、ジメチル錫ビス（イソオクチルマレエート）、ジメチル錫ビス（２−エチルヘキシルマレエート）、ジメチル錫ビス（ノニルマレエート）、ジメチル錫ビス（デシルマレエート）、ジメチル錫ビス（ドデシルマレエート）、ジメチル錫ビス（トリデシルマレエート）、ジメチル錫ビス（オクタデシルマレエート）、ジメチル錫ビス（ドコシルマレエート）、ジメチル錫ビス（オレイルマレエート）、ジメチル錫ビス（ベンジルマレエート）、ジメチル錫ビス（シクロヘキシルマレエート）、ジメチル錫ビス（メトキシブチルマレエート）、ジメチル錫ビス（ヒドロキシオクタデシルマレエート）、ジメチル錫ビス（ヒドロキシオクタデセニルマレエート）、ジブチル錫ビス（メチルマレエート）、ジブチル錫ビス（エチルマレエート）、ジブチル錫ビス（プロピルマレエート）、ジブチル錫ビス（イソプロピルマレエート）、ジブチル錫ビス（ブチルマレエート）、ジブチル錫ビス（アミルマレエート）、ジブチル錫ビス（ヘキシルマレエート）、ジブチル錫ビス（ヘプチルマレエート）、ジブチル錫ビス（オクチルマレエート）、ジブチル錫ビス（イソオクチルマレエート）、ジブチル錫ビス（２−エチルヘキシルマレエート）、ジブチル錫ビス（ノニルマレエート）、ジブチル錫ビス（デシルマレエート）、ジブチル錫ビス（ドデシルマレエート）、ジブチル錫ビス（トリデシルマレエート）、ジブチル錫ビス（オクタデシルマレエート）、ジブチル錫ビス（ドコシルマレエート）、ジブチル錫ビス（アリルマレエート）、ジブチル錫ビス（オレイルマレエート）、ジブチル錫ビス（ベンジルマレエート）、ジブチル錫ビス（ブチルベンジルマレエート）、ジブチル錫ビス（シクロヘキシルマレエート）、ジブチル錫ビス（ブチルシクロヘキシルマレエート）、ジブチル錫ビス（メトキシエチルマレエート）、ジブチル錫ビス（メトキシブチルマレエート）、ジブチル錫ビス（ヒドロキシオクタデシルマレエート）、ジブチル錫ビス（ヒドロキシオクタデセニルマレエート）、ジオクチル錫ビス（メチルマレエート）、ジオクチル錫ビス（エチルマレエート）、ジオクチル錫ビス（プロピルマレエート）、ジオクチル錫ビス（イソプロピルマレエート）、ジオクチル錫ビス（ブチルマレエート）、ジオクチル錫ビス（ヘキシルマレエート）、ジオクチル錫ビス（オクチルマレエート）、ジオクチル錫ビス（イソオクチルマレエート）、ジオクチル錫ビス（２−エチルヘキシルマレエート）、ジオクチル錫ビス（ノニルマレエート）、ジオクチル錫ビス（デシルマレエート）、ジオクチル錫ビス（ドデシルマレエート）、ジオクチル錫ビス（トリデシルマレエート）、ジオクチル錫ビス（オクタデシルマレエート）、ジオクチル錫ビス（ドコシルマレエート）、ジオクチル錫ビス（オレイルマレエート）、ジオクチル錫ビス（ベンジルマレエート）、ジオクチル錫ビス（シクロヘキシルマレエート）、ジオクチル錫ビス（メトキシブチルマレエート）、ジオクチル錫ビス（ヒドロキシオクタデシルマレエート）、ジオクチル錫ビス（ヒドロキシオクタデセニルマレエート）、ジドデシル錫ビス（メチルマレエート）、ジドデシル錫ビス（エチルマレエート）、ジドデシル錫ビス（プロピルマレエート）、ジドデシル錫ビス（ブチルマレエート）、ジドデシル錫ビス（ヘキシルマレエート）、ジドデシル錫ビス（ヘプチルマレエート）、ジドデシル錫ビス（オクチルマレエート）、ジドデシル錫ビス（イソオクチルマレエート）、ジドデシル錫ビス（２−エチルヘキシルマレエート）、ジドデシル錫ビス（ノニルマレエート）、ジドデシル錫ビス（デシルマレエート）、ジドデシル錫ビス（ドデシルマレエート）、ジドデシル錫ビス（トリデシルマレエート）、ジドデシル錫ビス（オレイルマレエート）、ジドデシル錫ビス（ベンジルマレエート）、ジドデシル錫ビス（シクロヘキシルマレエート）、ジドデシル錫ビス（メトキシブチルマレエート）、ビス（ジメチル錫メチルマレエート）マレエート、ビス（ジメチル錫エチルマレエート）マレエート、ビス（ジメチル錫プロピルマレエート）マレエート、ビス（ジメチル錫イソプロピルマレエート）マレエート、ビス（ジメチル錫ブチルマレエート）マレエート、ビス（ジメチル錫アミルマレエート）マレエート、ビス（ジメチル錫ヘキシルマレエート）マレエート、ビス（ジメチル錫ヘプチルマレエート）マレエート、ビス（ジメチル錫オクチルマレエート）マレエート、ビス（ジメチル錫イソオクチルマレエート）マレエート、ビス（ジメチル錫−２−エチルヘキシルマレエート）マレエート、ビス（ジメチル錫ノニルマレエート）マレエート、ビス（ジメチル錫デシルマレエート）マレエート、ビス（ジメチル錫ドデシルマレエート）マレエート、ビス（ジメチル錫トリデシルマレエート）マレエート、ビス（ジメチル錫オクタデシルマレエート）マレエート、ビス（ジメチル錫ドコシルマレエート）マレエート、ビス（ジメチル錫オレイルマレエート）マレエート、ビス（ジメチル錫ベンジルマレエート）マレエート、ビス（ジメチル錫シクロヘキシルマレエート）マレエート、ビス（ジメチル錫メトキシブチルマレエート）マレエート、ビス（ジメチル錫ヒドロキシオクタデシルマレエート）マレエート、ビス（ジメチル錫ヒドロキシオクタデセニルマレエート）マレエート、ビス（ジブチル錫メチルマレエート）マレエート、ビス（ジブチル錫エチルマレエート）マレエート、ビス（ジブチル錫プロピルマレエート）マレエート、ビス（ジブチル錫イソプロピルマレエート）マレエート、ビス（ジブチル錫ブチルマレエート）マレエート、ビス（ジブチル錫アミルマレエート）マレエート、ビス（ジブチル錫ヘキシルマレエート）マレエート、ビス（ジブチル錫ヘプチルマレエート）マレエート、ビス（ジブチル錫オクチルマレエート）マレエート、ビス（ジブチル錫イソオクチルマレエート）マレエート、ビス（ジブチル錫−２−エチルヘキシルマレエート）マレエート、ビス（ジブチル錫ノニルマレエート）マレエート、ビス（ジブチル錫デシルマレエート）マレエート、ビス（ジブチル錫ドデシルマレエート）マレエート、ビス（ジブチル錫トリデシルマレエート）マレエート、ビス（ジブチル錫オクタデシルマレエート）マレエート、ビス（ジブチル錫ドコシルマレエート）マレエート、ビス（ジブチル錫アリルマレエート）マレエート、ビス（ジブチル錫オレイルマレエート）マレエート、ビス（ジブチル錫ベンジルマレエート）マレエート、ビス（ジブチル錫ブチルベンジルマレエート）マレエート、ビス（ジブチル錫シクロヘキシルマレエート）マレエート、ビス（ジブチル錫ブチルシクロヘキシルマレエート）マレエート、ビス（ジブチル錫メトキシエチルマレエート）マレエート、ビス（ジブチル錫メトキシブチルマレエート）マレエート、ビス（ジブチル錫ヒドロキシオクタデシルマレエート）マレエート、ビス（ジブチル錫ヒドロキシオクタデセニルマレエート）マレエート、ビス（ジオクチル錫メチルマレエート）マレエート、ビス（ジオクチル錫エチルマレエート）マレエート、ビス（ジオクチル錫プロピルマレエート）マレエート、ビス（ジオクチル錫イソプロピルマレエート）マレエート、ビス（ジオクチル錫ブチルマレエート）マレエート、ビス（ジオクチル錫アミルマレエート）マレエート、ビス（ジオクチル錫ヘキシルマレエート）マレエート、ビス（ジオクチル錫ヘプチルマレエート）マレエート、ビス（ジオクチル錫オクチルマレエート）マレエート、ビス（ジオクチル錫イソオクチルマレエート）マレエート、ビス（ジオクチル錫−２−エチルヘキシルマレエート）マレエート、ビス（ジオクチル錫ノニルマレエート）マレエート、ビス（ジオクチル錫デシルマレエート）マレエート、ビス（ジオクチル錫ドデシルマレエート）マレエート、ビス（ジオクチル錫トリデシルマレエート）マレエート、ビス（ジオクチル錫オクタデシルマレエート）マレエート、ビス（ジオクチル錫ドコシルマレエート）マレエート、ビス（ジオクチル錫オレイルマレエート）マレエート、ビス（ジオクチル錫ベンジルマレエート）マレエート、ビス（ジオクチル錫シクロヘキシルマレエート）マレエート、ビス（ジオクチル錫メトキシブチルマレエート）マレエート、ビス（ジオクチル錫ヒドロキシオクタデシルマレエート）マレエート、ビス（ジオクチル錫ヒドロキシオクタデセニルマレエート）マレエート、ビス（ジドデシル錫エチルマレエート）マレエート、ビス（ジドデシル錫プロピルマレエート）マレエート、ビス（ジドデシル錫ブチルマレエート）マレエート、ビス（ジドデシル錫ヘキシルマレエート）マレエート、ビス（ジドデシル錫オクチルマレエート）マレエート、ビス（ジドデシル錫イソオクチルマレエート）マレエート、ビス（ジドデシル錫−２−エチルヘキシルマレエート）マレエート、ビス（ジドデシル錫ノニルマレエート）マレエート、ビス（ジドデシル錫デシルマレエート）マレエート、ビス（ジドデシル錫ドデシルマレエート）マレエート、ビス（ジドデシル錫トリデシルマレエート）マレエート、ビス（ジドデシル錫オレイルマレエート）マレエート、ビス（ジドデシル錫ベンジルマレエート）マレエート、ビス（ジドデシル錫シクロヘキシルマレエート）マレエート、ビス（ジドデシル錫メトキシブチルマレエート）マレエート、ビス（ジメチル錫メチルマレエート）オキサイド、ビス（ジメチル錫ブチルマレエート）オキサイド、ビス（ジメチル錫イソオクチルマレエート）オキサイド、ビス（ジメチル錫ベンジルマレエート）オキサイド、ビス（ジブチル錫メチルマレエート）オキサイド、ビス（ジブチル錫ブチルマレエート）オキサイド、ビス（ジブチル錫イソオクチルマレエート）オキサイド、ビス（ジブチル錫−２−エチルヘキシルマレエート）オキサイド、ビス（ジブチル錫ノニルマレエート）オキサイド、ビス（ジブチル錫オレイルマレエート）オキサイド、ビス（ジブチル錫ベンジルマレエート）オキサイド、ビス（ジオクチル錫ブチルマレエート）オキサイド、ビス（ジオクチル錫イソオクチルマレエート）オキサイド、ビス（ジオクチル錫オレイルマレエート）オキサイド、ビス（ジオクチル錫ベンジルマレエート）オキサイド、ビス（ジドデシル錫ブチルマレエート）オキサイド、ビス（ジドデシル錫イソオクチルマレエート）オキサイド及びビス（ジドデシル錫ベンジルマレエート）オキサイド等であり、好ましいものとしては、ジメチル錫ビス（メチルマレエート）、ジメチル錫ビス（エチルマレエート）、ジメチル錫ビス（プロピルマレエート）、ジメチル錫ビス（ブチルマレエート）、ジメチル錫ビス（ヘキシルマレエート）、ジメチル錫ビス（ヘプチルマレエート）、ジメチル錫ビス（オクチルマレエート）、ジメチル錫ビス（イソオクチルマレエート）、ジメチル錫ビス（２−エチルヘキシルマレエート）、ジメチル錫ビス（ノニルマレエート）、ジメチル錫ビス（デシルマレエート）、ジメチル錫ビス（ドデシルマレエート）、ジメチル錫ビス（トリデシルマレエート）、ジメチル錫ビス（オレイルマレエート）、ジメチル錫ビス（ベンジルマレエート）、ジメチル錫ビス（シクロヘキシルマレエート）、ジメチル錫ビス（メトキシブチルマレエート）、ジブチル錫ビス（メチルマレエート）、ジブチル錫ビス（エチルマレエート）、ジブチル錫ビス（プロピルマレエート）、ジブチル錫ビス（ブチルマレエート）、ジブチル錫ビス（ヘキシルマレエート）、ジブチル錫ビス（ヘプチルマレエート）、ジブチル錫ビス（オクチルマレエート）、ジブチル錫ビス（イソオクチルマレエート）、ジブチル錫ビス（２−エチルヘキシルマレエート）、ジブチル錫ビス（ノニルマレエート）、ジブチル錫ビス（デシルマレエート）、ジブチル錫ビス（ドデシルマレエート）、ジブチル錫ビス（トリデシルマレエート）、ジブチル錫ビス（オレイルマレエート）、ジブチル錫ビス（ベンジルマレエート）、ジブチル錫ビス（シクロヘキシルマレエート）、ジブチル錫ビス（メトキシブチルマレエート）、ジオクチル錫ビス（メチルマレエート）、ジオクチル錫ビス（エチルマレエート）、ジオクチル錫ビス（プロピルマレエート）、ジオクチル錫ビス（ブチルマレエート）、ジオクチル錫ビス（ヘキシルマレエート）、ジオクチル錫ビス（ヘプチルマレエート）、ジオクチル錫ビス（オクチルマレエート）、ジオクチル錫ビス（イソオクチルマレエート）、ジオクチル錫ビス（２−エチルヘキシルマレエート）、ジオクチル錫ビス（ノニルマレエート）、ジオクチル錫ビス（デシルマレエート）、ジオクチル錫ビス（ドデシルマレエート）、ジオクチル錫ビス（トリデシルマレエート）、ジオクチル錫ビス（オレイルマレエート）、ジオクチル錫ビス（ベンジルマレエート）、ジオクチル錫ビス（シクロヘキシルマレエート）、ジオクチル錫ビス（メトキシブチルマレエート）、ビス（ジメチル錫メチルマレエート）マレエート、ビス（ジメチル錫エチルマレエート）マレエート、ビス（ジメチル錫プロピルマレエート）マレエート、ビス（ジメチル錫ブチルマレエート）マレエート、ビス（ジメチル錫ヘキシルマレエート）マレエート、ビス（ジメチル錫ヘプチルマレエート）マレエート、ビス（ジメチル錫オクチルマレエート）マレエート、ビス（ジメチル錫イソオクチルマレエート）マレエート、ビス（ジメチル錫−２−エチルヘキシルマレエート）マレエート、ビス（ジメチル錫ノニルマレエート）マレエート、ビス（ジメチル錫デシルマレエート）マレエート、ビス（ジメチル錫ドデシルマレエート）マレエート、ビス（ジメチル錫トリデシルマレエート）マレエート、ビス（ジメチル錫オレイルマレエート）マレエート、ビス（ジメチル錫ベンジルマレエート）マレエート、ビス（ジメチル錫シクロヘキシルマレエート）マレエート、ビス（ジメチル錫メトキシブチルマレエート）マレエート、ビス（ジブチル錫メチルマレエート）マレエート、ビス（ジブチル錫エチルマレエート）マレエート、ビス（ジブチル錫プロピルマレエート）マレエート、ビス（ジブチル錫ブチルマレエート）マレエート、ビス（ジブチル錫ヘキシルマレエート）マレエート、ビス（ジブチル錫ヘプチルマレエート）マレエート、ビス（ジブチル錫オクチルマレエート）マレエート、ビス（ジブチル錫イソオクチルマレエート）マレエート、ビス（ジブチル錫−２−エチルヘキシルマレエート）マレエート、ビス（ジブチル錫ノニルマレエート）マレエート、ビス（ジブチル錫デシルマレエート）マレエート、ビス（ジブチル錫ドデシルマレエート）マレエート、ビス（ジブチル錫トリデシルマレエート）マレエート、ビス（ジブチル錫オレイルマレエート）マレエート、ビス（ジブチル錫ベンジルマレエート）マレエート、ビス（ジブチル錫シクロヘキシルマレエート）マレエート、ビス（ジブチル錫メトキシブチルマレエート）マレエート、ビス（ジオクチル錫メチルマレエート）マレエート、ビス（ジオクチル錫エチルマレエート）マレエート、ビス（ジオクチル錫プロピルマレエート）マレエート、ビス（ジオクチル錫ブチルマレエート）マレエート、ビス（ジオクチル錫ヘキシルマレエート）マレエート、ビス（ジオクチル錫ヘプチルマレエート）マレエート、ビス（ジオクチル錫オクチルマレエート）マレエート、ビス（ジオクチル錫イソオクチルマレエート）マレエート、ビス（ジオクチル錫−２−エチルヘキシルマレエート）マレエート、ビス（ジオクチル錫ノニルマレエート）マレエート、ビス（ジオクチル錫デシルマレエート）マレエート、ビス（ジオクチル錫ドデシルマレエート）マレエート、ビス（ジオクチル錫トリデシルマレエート）マレエート、ビス（ジオクチル錫オレイルマレエート）マレエート、ビス（ジオクチル錫ベンジルマレエート）マレエート、ビス（ジオクチル錫シクロヘキシルマレエート）マレエート及びビス（ジオクチル錫メトキシブチルマレエート）マレエート等を挙げることができる。
【００２５】
また、有機錫マレイン酸塩の具体例としては、ジメチル錫マレイン酸塩、ジブチル錫マレイン酸塩、ジオクチル錫マレイン酸塩、ジドデシル錫マレイン酸塩及びこれらのポリマーを挙げることができ、好ましいものとしては、ジメチル錫マレイン酸塩、ジブチル錫マレイン酸塩、ジオクチル錫マレイン酸塩及びこれらのポリマーを挙げることができる。
【００２６】
本発明において、塩素含有樹脂に対する（ａ）成分の有機錫マレエート系化合物の添加量は、該樹脂１００重量部に対して０．１〜１０重量部であり、通常は１〜６重量部である。
【００２７】
本発明で用いられる（ｂ）成分は、４，４’−イソプロピリデンジシクロヘキサノール若しくは４，４’−イソプロピリデンジシクロヘキサノールの脂肪族カルボン酸エステルである。
【００２８】
４，４’−イソプロピリデンジシクロヘキサノールは、４，４’−イソプロピリデンジフェノールの水素添加により製造することができ、市販品としては、新日本理化（株）製の「リカビノール  ＨＢ」、丸善石油化学（株）製の「Ｈ−ＢＰＡ」等を挙げることができる。
【００２９】
４，４’−イソプロピリデンジシクロヘキサノールの脂肪族カルボン酸エステルとしては、４，４’−イソプロピリデンジシクロヘキサノールの脂肪族モノカルボン酸エステル及び４，４’−イソプロピリデンジシクロヘキサノールの脂肪族ジカルボン酸エステルを挙げることができる。
【００３０】
４，４’−イソプロピリデンジシクロヘキサノールの脂肪族モノカルボン酸エステルは、
式（２）
【００３１】
【化２】
0004627873.tif 000003
【００３２】
〔式（２）中、−ＯＣＯＲ3 は炭素数２〜１８の脂肪族モノカルボン酸の酸残基を示す。〕
で示される。
【００３３】
炭素数２〜１８の脂肪族モノカルボン酸の具体例としては、酢酸、プロピオン酸、酪酸、イソ酪酸、ペンタン酸、ヘキサン酸、ヘプタン酸、オクタン酸、イソオクタン酸、２−エチルヘキサン酸、ノナン酸、デカン酸、ドデカン酸、テトラデカン酸、ヘキサデカン酸、オクタデカン酸、ヒドロキシオクタデカン酸、アクリル酸、メタクリル酸、クロトン酸、ウンデシレン酸、オレイン酸、ソルビン酸、リノール酸及びリノレン酸等を挙げることができ、好ましいものとしては、ドデカン酸、テトラデカン酸、ヘキサデカン酸、オクタデカン酸及びオレイン酸を挙げることができる。
【００３４】
式（２）で示される４，４’−イソプロピリデンジシクロヘキサノールの脂肪族モノカルボン酸エステルの具体例としては、４，４’−イソプロピリデンジシクロヘキサノール酢酸エステル、４，４’−イソプロピリデンジシクロヘキサノールプロピオン酸エステル、４，４’−イソプロピリデンジシクロヘキサノール酪酸エステル、４，４’−イソプロピリデンジシクロヘキサノールイソ酪酸エステル、４，４’−イソプロピリデンジシクロヘキサノールペンタン酸エステル、４，４’−イソプロピリデンジシクロヘキサノールヘキサン酸エステル、４，４’−イソプロピリデンジシクロヘキサノールヘプタン酸エステル、４，４’−イソプロピリデンジシクロヘキサノールオクタン酸エステル、４，４’−イソプロピリデンジシクロヘキサノールイソオクタン酸エステル、４，４’−イソプロピリデンジシクロヘキサノール−２−エチルヘキサン酸エステル、４，４’−イソプロピリデンジシクロヘキサノールノナン酸エステル、４，４’−イソプロピリデンジシクロヘキサノールデカン酸エステル、４，４’−イソプロピリデンジシクロヘキサノールドデカン酸エステル、４，４’−イソプロピリデンジシクロヘキサノールテトラデカン酸エステル、４，４’−イソプロピリデンジシクロヘキサノールヘキサデカン酸エステル、４，４’−イソプロピリデンジシクロヘキサノールオクタデカン酸エステル、４，４’−イソプロピリデンジシクロヘキサノールヒドロキシオクタデカン酸エステル、４，４’−イソプロピリデンジシクロヘキサノールアクリル酸エステル、４，４’−イソプロピリデンジシクロヘキサノールメタクリル酸エステル、４，４’−イソプロピリデンジシクロヘキサノールクロトン酸エステル、４，４’−イソプロピリデンジシクロヘキサノールウンデシレン酸エステル、４，４’−イソプロピリデンジシクロヘキサノールオレイン酸エステル、４，４’−イソプロピリデンジシクロヘキサノールソルビン酸エステル、４，４’−イソプロピリデンジシクロヘキサノールリノール酸エステル及び４，４’−イソプロピリデンジシクロヘキサノールリノレン酸エステル等を挙げることができ、好ましいものとしては、４，４’−イソプロピリデンジシクロヘキサノールドデカン酸エステル、４，４’−イソプロピリデンジシクロヘキサノールテトラデカン酸エステル、４，４’−イソプロピリデンジシクロヘキサノールヘキサデカン酸エステル、４，４’−イソプロピリデンジシクロヘキサノールオクタデカン酸エステル及び４，４’−イソプロピリデンジシクロヘキサノールオレイン酸エステルを挙げることができる。
【００３５】
また、４，４’−イソプロピリデンジシクロヘキサノールの脂肪族ジカルボン酸エステルは、
式（３）
【００３６】
【化３】
0004627873.tif 000004
【００３７】
〔式（３）中、−ＯＣＯＹＣＯＯ−は炭素数２〜６の脂肪族ジカルボン酸の酸残基を示す。〕
で示される。
【００３８】
炭素数２〜６の脂肪族ジカルボン酸の具体例としては、シュウ酸、マロン酸、コハク酸、メチルコハク酸、アジピン酸、マレイン酸、フマル酸、イタコン酸及びシトラコン酸等を挙げることができ、好ましいものとしては、アジピン酸及びマレイン酸を挙げることができる。
【００３９】
式（３）で示される４，４’−イソプロピリデンジシクロヘキサノールの脂肪族ジカルボン酸エステルの具体例としては、ビス（４，４’−イソプロピリデンジシクロヘキサノール）シュウ酸エステル、ビス（４，４’−イソプロピリデンジシクロヘキサノール）マロン酸エステル、ビス（４，４’−イソプロピリデンジシクロヘキサノール）コハク酸エステル、ビス（４，４’−イソプロピリデンジシクロヘキサノール）メチルコハク酸エステル、ビス（４，４’−イソプロピリデンジシクロヘキサノール）アジピン酸エステル、ビス（４，４’−イソプロピリデンジシクロヘキサノール）マレイン酸エステル、ビス（４，４’−イソプロピリデンジシクロヘキサノール）フマル酸エステル、ビス（４，４’−イソプロピリデンジシクロヘキサノール）イタコン酸エステル及びビス（４，４’−イソプロピリデンジシクロヘキサノール）シトラコン酸エステル等を挙げることができ、好ましいものとしては、ビス（４，４’−イソプロピリデンジシクロヘキサノール）アジピン酸エステル及びビス（４，４’−イソプロピリデンジシクロヘキサノール）マレイン酸エステルを挙げることができる。
【００４０】
本発明において、塩素含有樹脂に対する（ｂ）成分の４，４’−イソプロピリデンジシクロヘキサノール若しくは４，４’−イソプロピリデンジシクロヘキサノールの脂肪族カルボン酸エステルの添加量は、該樹脂１００重量部に対して０．０１〜５重量部であり、好ましくは０．１〜３重量部である。
（ｂ）成分の４，４’−イソプロピリデンジシクロヘキサノール若しくは４，４’−イソプロピリデンジシクロヘキサノールの脂肪族カルボン酸エステルの添加量が、０．０１重量部未満の場合には、耐温水白化性の顕著な向上効果が認められず、５重量部を超える場合には、増量による予期した耐温水白化性の向上効果が得られない。
【００４１】
本発明で使用される（ａ）成分の有機錫マレエート系化合物と（ｂ）成分の４，４’−イソプロピリデンジシクロヘキサノール若しくは４，４’−イソプロピリデンジシクロヘキサノールの脂肪族カルボン酸エステルとを塩素含有樹脂に添加する方法は、従来の公知の技術で行えばよく、例えば、該樹脂と（ａ）成分の有機錫マレエート系化合物と、（ｂ）成分の４，４’−イソプロピリデンジシクロヘキサノール若しくは４，４’−イソプロピリデンジシクロヘキサノールの脂肪族カルボン酸エステルとをヘンシェルミキサー、リボンブレンダー、バンバリーミキサー等で混合してもよいし、あるいは（ａ）成分の有機錫マレエート系化合物と、（ｂ）成分の４，４’−イソプロピリデンジシクロヘキサノール若しくは４，４’−イソプロピリデンジシクロヘキサノールの脂肪族カルボン酸エステルとをあらかじめワンパックしたものを該樹脂と前述の混合機で混合してもよい。
【００４２】
更に本発明の（ａ）成分及び（ｂ）成分以外の添加剤、例えば、含硫黄有機錫化合物、有機錫脂肪族モノカルボン酸塩、酸化防止剤、紫外線吸収剤、エポキシ化合物、有機リン化合物、加工助剤、滑剤、可塑剤、顔料等を本発明の（ａ）成分及び（ｂ）成分、並びに本発明の塩素含有樹脂組成物に添加することができる。
【００４３】
本発明の実施に当たっては、以下のような実施態様を挙げることができる。
（１）塩素含有樹脂１００重量部に、
（ａ）成分  有機錫マレエート系化合物の少なくとも１種を０．１〜１０重量部及び
（ｂ）成分  ４，４’−イソプロピリデンジシクロヘキサノール若しくは４，４’−イソプロピリデンジシクロヘキサノールの脂肪族カルボン酸エステルの少なくとも１種を０．０１〜５重量部
を併用添加してなる塩素含有樹脂組成物。
（２）塩素含有樹脂１００重量部に、
（ａ）成分  式（１）
【００４４】
【化４】
0004627873.tif 000005
【００４５】
〔式（１）中、Ｒ1 はメチル基、ブチル基又はオクチル基を示し、Ｒ2 は炭素数１〜２２のアルキル基、炭素数２〜２２のアルケニル基、炭素数７〜１６のアラルキル基、炭素数６〜１５のシクロアルキル基、炭素数３〜２２のアルコキシアルキル基、炭素数２〜２２のヒドロキシアルキル基又は炭素数３〜２２のヒドロキシアルケニル基を示し、Ｘは酸素原子又は−ＯＣＯＣＨ＝ＣＨＣＯＯ−を示し、ｍは０又は１の整数を示す。〕で示される有機錫マレイン酸エステル塩並びにジメチル錫マレイン酸塩、ジブチル錫マレイン酸塩、ジオクチル錫マレイン酸塩及びこれらのポリマーの中から選ばれた少なくとも１種を０．１〜１０重量部
並びに
（ｂ）成分  ４，４’−イソプロピリデンジシクロヘキサノール若しくは４，４’−イソプロピリデンジシクロヘキサノールの脂肪族カルボン酸エステルの少なくとも１種を０．０１〜５重量部
を併用添加してなる塩素含有樹脂組成物。
（３）塩素含有樹脂１００重量部に、
（ａ）成分  式（１）
【００４６】
【化５】
0004627873.tif 000006
【００４７】
〔式（１）中、Ｒ1 はメチル基、ブチル基又はオクチル基を示し、Ｒ2 は炭素数１〜１３のアルキル基、オレイル基、ベンジル基、シクロヘキシル基又はメトキシブチル基を示し、Ｘは−ＯＣＯＣＨ＝ＣＨＣＯＯ−を示し、ｍは０又は１の整数を示す。〕で示される有機錫マレイン酸エステル塩の中から選ばれた少なくとも１種を０．１〜１０重量部
及び
（ｂ）成分  ４，４’−イソプロピリデンジシクロヘキサノール若しくは４，４’−イソプロピリデンジシクロヘキサノールの脂肪族カルボン酸エステルの少なくとも１種を０．０１〜５重量部
を併用添加してなる塩素含有樹脂組成物。
（４）塩素含有樹脂１００重量部に、
（ａ）成分  ジメチル錫マレイン酸塩、ジブチル錫マレイン酸塩、ジオクチル錫マレイン塩及びこれらのポリマーの中から選ばれた少なくとも１種を０．１〜１０重量部
並びに
（ｂ）成分  ４，４’−イソプロピリデンジシクロヘキサノール若しくは４，４’−イソプロピリデンジシクロヘキサノールの脂肪族カルボン酸エステルの少なくとも１種を０．０１〜５重量部
を併用添加してなる塩素含有樹脂組成物。
（５）塩素含有樹脂１００重量部に、
（ａ）成分  式（１）
【００４８】
【化６】
0004627873.tif 000007
【００４９】
〔式（１）中、Ｒ1 はメチル基、ブチル基又はオクチル基を示し、Ｒ2 は炭素数１〜１３のアルキル基、オレイル基、ベンジル基、シクロヘキシル基又はメトキシブチル基を示し、Ｘは−ＯＣＯＣＨ＝ＣＨＣＯＯ−を示し、ｍは０又は１の整数を示す。〕で示される有機錫マレイン酸エステル塩の中から選ばれた少なくとも１種を１〜６重量部
及び
（ｂ）成分  ４，４’−イソプロピリデンジシクロヘキサノールを０．１〜３重量部
を併用添加してなる塩素含有樹脂組成物。
（６）塩素含有樹脂１００重量部に、
（ａ）成分  ジメチル錫マレイン酸塩、ジブチル錫マレイン酸塩、ジオクチル錫マレイン塩及びこれらのポリマーの中から選ばれた少なくとも１種を１〜６重量部
並びに
（ｂ）成分  ４，４’−イソプロピリデンジシクロヘキサノールを０．１〜３重量部
を併用添加してなる塩素含有樹脂組成物。
（７）塩素含有樹脂１００重量部に、
（ａ）成分  式（１）
【００５０】
【化７】
0004627873.tif 000008
【００５１】
〔式（１）中、Ｒ1 はメチル基、ブチル基又はオクチル基を示し、Ｒ2 は炭素数１〜１３のアルキル基、オレイル基、ベンジル基、シクロヘキシル基又はメトキシブチル基を示し、Ｘは−ＯＣＯＣＨ＝ＣＨＣＯＯ−を示し、ｍは０又は１の整数を示す。〕で示される有機錫マレイン酸エステル塩の中から選ばれた少なくとも１種を１〜６重量部
及び
（ｂ）成分  ４，４’−イソプロピリデンジシクロヘキサノールの脂肪族カルボン酸エステルの少なくとも１種を０．１〜３重量部
を併用添加してなる塩素含有樹脂組成物。
（８）塩素含有樹脂１００重量部に、
（ａ）成分  ジメチル錫マレイン酸塩、ジブチル錫マレイン酸塩、ジオクチル錫マレイン酸塩及びこれらのポリマーの中から選ばれた少なくとも１種を１〜６重量部
並びに
（ｂ）成分  ４，４’−イソプロピリデンジシクロヘキサノールの脂肪族カルボン酸エステルの少なくとも１種を０．１〜３重量部
を併用添加してなる塩素含有樹脂組成物。
【００５２】
【発明の実施の形態】
本発明の好ましい実施の形態としては、前記の実施態様（３）〜（８）が挙げられ、更に好ましい実施の形態としては、実施態様（５）〜（８）が挙げられ、最も好ましい実施の形態としては、実施態様（５）及び（６）が挙げられる。
【００５３】
【実施例】
以下、実施例によって本発明を具体的に説明するが、当該発明はこれらによって限定されるものではない。これらの実施例において、部とは重量部を意味する。
【００５４】
〔本発明で用いられる（ａ）成分〕
ａ−１  ：ジメチル錫ビス（メチルマレエート）
ａ−２  ：ジメチル錫ビス（ブチルマレエート）
ａ−３  ：ジメチル錫ビス（２−エチルヘキシルマレエート）
ａ−４  ：ジメチル錫ビス（トリデシルマレエート）
ａ−５  ：ジメチル錫ビス（オレイルマレエート）
ａ−６  ：ジメチル錫ビス（ベンジルマレエート）
ａ−７  ：ジブチル錫マレイン酸塩
ａ−８  ：ジブチル錫ビス（メチルマレエート）
ａ−９  ：ジブチル錫ビス（エチルマレエート）
ａ−１０：ジブチル錫ビス（ブチルマレエート）
ａ−１１：ジブチル錫ビス（２−エチルヘキシルマレエート）
ａ−１２：ジブチル錫ビス（トリデシルマレエート）
ａ−１３：ジブチル錫ビス（オクタデシルマレエート）
ａ−１４：ジブチル錫ビス（ドコシルマレエート）
ａ−１５：ジブチル錫ビス（アリルマレエート）
ａ−１６：ジブチル錫ビス（オレイルマレエート）
ａ−１７：ジブチル錫ビス（ベンジルマレエート）
ａ−１８：ジブチル錫ビス（ブチルベンジルマレエート）
ａ−１９：ジブチル錫ビス（シクロヘキシルマレエート）
ａ−２０：ジブチル錫ビス（ブチルシクロヘキシルマレエート）
ａ−２１：ジブチル錫ビス（メトキシエチルマレエート）
ａ−２２：ジブチル錫ビス（メトキシブチルマレエート）
ａ−２３：ジオクチル錫マレイン酸塩
ａ−２４：ジオクチル錫ビス（エチルマレエート）
ａ−２５：ジオクチル錫ビス（イソオクチルマレエート）
ａ−２６：ジオクチル錫ビス（トリデシルマレエート）
ａ−２７：ジオクチル錫ビス（シクロヘキシルマレエート）
ａ−２８：ジオクチル錫ビス（ベンジルマレエート）
ａ−２９：ジオクチル錫ビス（メトキシブチルマレエート）
ａ−３０：ビス（ジブチル錫ブチルマレエート）マレエート
ａ−３１：ビス（ジブチル錫ベンジルマレエート）マレエート
ａ−３２：ビス（ジオクチル錫エチルマレエート）マレエート
ａ−３３：ビス（ジオクチル錫ノニルマレエート）マレエート
〔本発明で用いられる（ｂ）成分〕
ｂ−１  ：４，４’−イソプロピリデンジシクロヘキサノール
ｂ−２  ：４，４’−イソプロピリデンジシクロヘキサノールドデカン酸エステル
ｂ−３  ：４，４’−イソプロピリデンジシクロヘキサノールテトラデカン酸エステル
ｂ−４  ：４，４’−イソプロピリデンジシクロヘキサノールヘキサデカン酸エステル
ｂ−５  ：４，４’−イソプロピリデンジシクロヘキサノールオクタデカン酸エステル
ｂ−６  ：４，４’−イソプロピリデンジシクロヘキサノールオレイン酸エステル
ｂ−７  ：ビス（４，４’−イソプロピリデンジシクロヘキサノール）アジピン酸エステル
ｂ−８  ：ビス（４，４’−イソプロピリデンジシクロヘキサノール）マレイン酸エステル
ｂ−９  ：４，４’−イソプロピリデンジシクロヘキサノールプロピオン酸エステル
ｂ−１０：ビス（４，４’−イソプロピリデンジシクロヘキサノール）コハク酸エステル
〔本発明以外の添加剤〕
ｃ−１  ：４，４’−イソプロピリデンジフェノール
ｃ−２  ：４，４’−ジヒドロキシジフェニルスルフォン
ｃ−３  ：２，６−ジ−ｔ−ブチル−４−メチルフェノール
ｃ−４  ：シクロヘキサノール
ｃ−５  ：アジピン酸
ｃ−６  ：マレイン酸
ｃ−７  ：ジブチル錫ビス（イソオクチルメルカプトアセテート）
ｃ−８  ：ジブチル錫ジラウレート
ｃ−９  ：エチレンビスオレイン酸アマイド
ｃ−１０：アルカマイザー２〔協和化学工業（株）製  ハイドロタルサイト類化合物〕
ｃ−１１：（４，４’−イソプロピリデンジシクロヘキサノール）ジドデカン酸エステル
ｃ−１２：４，４’−イソプロピリデンジフェノールドデカン酸エステル
〔実施例１〕
塩化ビニル樹脂〔新第一塩ビ（株）製  ＺＥＳＴ  ８００Ｚ〕１００部、ＤＯＰ  ７部、ステアリルアルコール〔ヘンケル白水（株）製  Ｌｏｘｉｏｌ  ＶＰＮ−５１２〕０．２部、ヘキスト Ｗａｘ ＯＰ〔ヘキストジャパン（株）製  〕０．３部と表１〜表３に示す添加剤をよく混合した配合物を、１８０℃に調整した８インチ試験ロールで５分間混練して得られた厚さ０．５ｍｍのシートを横方向に延伸し、厚さ０．２ｍｍのシートを作製した。
【００５５】
（耐温水白化試験）
得られた厚さ０．２ｍｍのシートを裁断し、該シートを８０℃の温水中に３０分間浸漬したのち、２５℃の恒温槽中に２４時間放置後、ヘーズメーターでヘーズ（曇価）を測定した。ヘーズが低い程、耐温水白化性に優れていることを示す。
【００５６】
【表１】
0004627873.tif 000009
【００５７】
【表２】
0004627873.tif 000010
【００５８】
【表３】
0004627873.tif 000011
【００５９】
試料番号１〜１６は実施例、同番号１７〜４０は比較例である。表１〜表３の結果を比較すれば明らかな如く、本発明の塩素含有樹脂組成物は、耐温水白化性に優れていることがわかる。即ち、試料番号１〜１２の如く、（ａ）成分と（ｂ）成分とを本発明の添加部数で併用添加すると、耐温水白化性が著しく優れることがわかる。又、試料番号１３〜１６の如く、（ａ）成分と（ｂ）成分に本発明以外の添加剤が添加されていても、（ａ）成分と（ｂ）成分が本発明の添加部数で併用添加されていれば耐温水白化性が著しく優れることがわかる。しかし、同番号１７〜２０の如く、（ａ）成分と（ｂ）成分とを併用添加しても（ｂ）成分の添加部数が本発明の範囲外にある場合、同番号２１〜３２の如く、（ｂ）成分を添加しないで（ａ）成分と本発明以外の添加剤を併用添加した場合、同番号３３〜４０の如く、（ａ）成分のみを添加した場合は、いずれも十分な耐温水白化性の向上効果が認められない。
〔実施例２〕
塩化ビニル樹脂〔新第一塩ビ（株）製  ＺＥＳＴ  ８００Ｚ〕１００部、  ＭＢＳ〔三菱レイヨン（株）製  メタブレン  Ｃ−２０１〕７部、ステアリルアルコール〔ヘンケル白水（株）製  Ｌｏｘｉｏｌ  ＶＰＮ−５１２〕０．２部、ヘキスト Ｗａｘ ＯＰ〔ヘキストジャパン（株）製  〕０．３部と表４〜表９に示す添加剤をよく混合した配合物を、１８０℃に調整した８インチ試験ロールで５分間混練して得られた厚さ０．５ｍｍのシートを横方向に延伸し、厚さ０．２ｍｍのシートを作製した。
【００６０】
（耐温水白化試験）
得られた厚さ０．２ｍｍのシートを裁断し、該シートを８０℃の温水中に３０分間浸漬したのち、２５℃の恒温槽中に２４時間放置後、ヘーズメーターでヘーズ（曇価）を測定した。ヘーズが低い程、耐温水白化性に優れていることを示す。
【００６１】
【表４】
0004627873.tif 000012
【００６２】
【表５】
0004627873.tif 000013
【００６３】
【表６】
0004627873.tif 000014
【００６４】
【表７】
0004627873.tif 000015
【００６５】
【表８】
0004627873.tif 000016
【００６６】
【表９】
0004627873.tif 000017
【００６７】
試料番号１〜５３は実施例、同番号５４〜１０４は比較例である。表４〜表９の結果を比較すれば明らかな如く、本発明の塩素含有樹脂組成物は、耐温水白化性に優れていることがわかる。即ち、試料番号１〜４８の如く、（ａ）成分と（ｂ）成分とを本発明の添加部数で併用添加すると耐温水白化性が著しく優れることがわかる。又、同番号４９〜５３の如く、（ａ）成分と（ｂ）成分に本発明以外の添加剤が添加されていても、（ａ）成分と（ｂ）成分が本発明の添加部数で併用添加されていれば耐温水白化性が著しく優れることがわかる。しかし、同番号５４〜５７の如く、（ａ）成分と（ｂ）成分とを併用添加しても、（ｂ）成分の添加部数が本発明の範囲外にある場合、同番号５８〜６９の如く、（ｂ）成分を添加しないで（ａ）成分と本発明以外の添加剤を併用添加した場合、同番号７０〜１０４の如く、（ａ）成分のみを添加した場合は、いずれも十分な耐温水白化性の向上効果が認められない。
〔実施例３〕
塩化ビニル樹脂〔新第一塩ビ（株）製  ＺＥＳＴ  ８００Ｚ〕１００部、ＭＢＳ〔三菱レイヨン（株）製  メタブレン  Ｃ−２０１〕７部、ＤＯＰ  ７部と表１０〜表１２に示す添加剤をよく混合した配合物を、１７０℃に調整した８インチ試験ロールで５分間混練して得られた厚さ０．５ｍｍのシートを横方向に延伸し、厚さ０．２ｍｍのシートを作製した。
【００６８】
（耐温水白化試験）
得られた厚さ０．２ｍｍのシートを裁断し、該シートを８０℃の温水中に３０分間浸漬したのち、２５℃の恒温槽中に２４時間放置後、ヘーズメーターでヘーズ（曇価）を測定した。ヘーズが低い程、耐温水白化性に優れていることを示す。
【００６９】
【表１０】
0004627873.tif 000018
【００７０】
【表１１】
0004627873.tif 000019
【００７１】
【表１２】
0004627873.tif 000020
【００７２】
試料番号１〜１６は実施例、同番号１７〜４０は比較例である。表１０〜表１２の結果を比較すれば明らかな如く、本発明の塩素含有樹脂組成物は、耐温水白化性に優れていることがわかる。即ち、試料番号１〜１２の如く、（ａ）成分と（ｂ）成分とを本発明の添加部数で併用添加すると耐温水白化性が著しく優れることがわかる。又、同番号１３〜１６の如く、（ａ）成分と（ｂ）成分に本発明以外の添加剤が添加されていても、（ａ）成分と（ｂ）成分が本発明の添加部数で併用添加されていれば耐温水白化性が著しく優れることがわかる。しかし、同番号１７〜２０の如く、（ａ）成分と（ｂ）成分とを併用添加しても、（ｂ）成分の添加部数が本発明の範囲外にある場合、同番号２１〜３２の如く、（ｂ）成分を添加しないで（ａ）成分と本発明以外の添加剤を併用添加した場合、同番号３３〜４０の如く、（ａ）成分のみを添加した場合は、いずれも十分な耐温水白化性の向上効果が認められない。
〔実施例４〕
塩化ビニル樹脂〔新第一塩ビ（株）製  ＺＥＳＴ  ８００Ｚ〕１００部と表１３及び表１４に示す添加剤をよく混合した配合物を、１７０℃に調整した８インチ試験ロールで５分間混練して得られた厚さ０．５ｍｍのシートを横方向に延伸し、厚さ０．２ｍｍのシートを作製した。
【００７３】
（耐温水白化試験）
得られた厚さ０．２ｍｍのシートを裁断し、該シートを８０℃の温水中に３０分間浸漬したのち、２５℃の恒温槽中に２４時間放置後、ヘーズメーターでヘーズ（曇価）を測定した。ヘーズが低い程、耐温水白化性に優れていることを示す。
【００７４】
【表１３】
0004627873.tif 000021
【００７５】
【表１４】
0004627873.tif 000022
【００７６】
試料番号１〜１２は実施例、同番号１３〜３３は比較例である。表１３及び表１４の結果を比較すれば明らかな如く、本発明の塩素含有樹脂組成物は、耐温水白化性に優れていることがわかる。即ち、試料番号１〜９の如く、（ａ）成分と（ｂ）成分とを本発明の添加部数で併用添加すると耐温水白化性が著しく優れることがわかる。又、同番号１０〜１２の如く、（ａ）成分と（ｂ）成分に本発明以外の添加剤が添加されていても、（ａ）成分と（ｂ）成分が本発明の添加部数で併用添加されていれば耐温水白化性が著しく優れることがわかる。しかし、同番号１３〜１６の如く、（ａ）成分と（ｂ）成分とを併用添加しても、（ｂ）成分の添加部数が本発明の範囲外にある場合、同番号１７〜２８の如く、（ｂ）成分を添加しないで（ａ）成分と本発明以外の添加剤を併用添加した場合、同番号２９〜３３の如く、（ａ）成分のみを添加した場合は、いずれも十分な耐温水白化性の向上効果が認められない。
〔実施例５〕
塩化ビニル樹脂〔新第一塩ビ（株）製  ＺＥＳＴ  ８００Ｚ〕１００部、 ＭＢＳ〔三菱レイヨン（株）製  メタブレン  Ｃ−２０１〕７部、ＤＯＰ  ７部、ステアリルアルコール〔ヘンケル白水（株）製  Ｌｏｘｉｏｌ  ＶＰＮ−５１２〕０．２部、ヘキスト Ｗａｘ ＯＰ〔ヘキストジャパン（株）製  〕０．３部と表１５及び表１６に示す添加剤をよく混合した配合物を、１８０℃に調整した８インチ試験ロールで５分間混練して得られた厚さ０．５ｍｍのシートを横方向に延伸し、厚さ０．２ｍｍのシートを作製した。
【００７７】
（耐温水白化試験）
得られた厚さ０．２ｍｍのシートを裁断し、該シートを８０℃の温水中に３０分間浸漬したのち、２５℃の恒温槽中に２４時間放置後、ヘーズメーターでヘーズ（曇価）を測定した。ヘーズが低い程、耐温水白化性に優れていることを示す。
【００７８】
【表１５】
0004627873.tif 000023
【００７９】
【表１６】
0004627873.tif 000024
【００８０】
試料番号１〜７は実施例、同番号８〜２４は比較例である。表１５及び表１６の結果を比較すれば明らかな如く、本発明の塩素含有樹脂組成物は、耐温水白化性に優れていることがわかる。即ち、試料番号１〜７の如く、（ａ）成分と（ｂ）成分とを本発明の添加部数で併用添加すると耐温水白化性が著しく優れることがわかる。しかし、同番号８及び９の如く、（ａ）成分と（ｂ）成分とを併用添加しても、（ｂ）成分の添加部数が本発明の範囲外にある場合、同番号１０〜２１の如く、（ｂ）成分を添加しないで（ａ）成分と本発明以外の添加剤を併用添加した場合、同番号２２〜２４の如く、（ａ）成分のみを添加した場合は、いずれも十分な耐温水白化性の向上効果が認められない。
【００８１】
【発明の効果】
本発明の塩素含有樹脂組成物は、耐温水白化性が極めて優れている。